(57)【特許請求の範囲】
【請求項１】
滑剤が添加されたポリウレタンエラストマーからなるベルト本体を有し、複数のプーリ間に掛け渡され、前記ベルト本体における、前記プーリとの接触面であるベルト表面には、前記プーリの歯部と係合される複数の歯部がベルト長手方向に沿って配置されているポリウレタン製歯付ベルトであって、
前記ベルト表面は、当該ベルト表面の長手方向及び幅方向にわたって起伏を繰り返す多数の微細な凹凸部を有する粗面であり、摩擦係数の低減と金型からの脱型性のために当該ベルト表面の算術平均粗さを４〜２５μｍとしたことを特徴とするポリウレタン製歯付ベルト。
【請求項２】
前記ベルト表面が有する前記凹凸部の凹部には、前記ベルト表面に移行した前記滑剤が収容されていることを特徴とする請求項１に記載のポリウレタン製歯付ベルト。
【請求項３】
前記滑剤が油脂であることを特徴とする請求項１または２に記載のポリウレタン製歯付ベルト。
【請求項４】
前記油脂の平均分子量が５００以上２０００以下の範囲であることを特徴とする請求項３に記載のポリウレタン製歯付ベルト。
【請求項５】
前記油脂がラードであることを特徴とする請求項３または４に記載のポリウレタン製歯付ベルト。
【請求項６】
前記油脂が、５０℃以上８０℃以下の融点を有する硬化油であることを特徴とする請求項３に記載のポリウレタン製歯付ベルト。
【請求項７】
滑剤が添加されたポリウレタンエラストマーからなるベルト本体を有し、複数のプーリ間に掛け渡され、前記ベルト本体における、前記プーリとの接触面であるベルト表面には、前記プーリの歯部と係合される複数の歯部がベルト長手方向に沿って配置されているポリウレタン製歯付ベルトの製造方法であって、
ウレタンプレポリマーに滑剤及び硬化剤を配合してベルト材料を生成する第１工程と、
内型と外型とを有し、且つ、この内型の外周面が、前記ベルト本体の前記複数の歯部を形成する複数の歯部形成部を有すると共に、当該外周面の周方向及び幅方向にわたって起伏を繰り返す多数の微細な凹凸部を有する粗面であり、ベルト表面の摩擦係数の低減と金型からの脱型性のためにこの外周面の算術平均粗さを４〜２５μｍとした金型に、前記ベルト材料を注型する第２工程と、
前記ベルト材料を固化させて、前記内型の外周面の前記歯部形成部と前記凹凸部の形状をベルト表面に転写した後、前記ベルト表面の算術平均粗さが４〜２５μｍである前記ベルト本体を脱型する第３工程と
を備えていることを特徴とするポリウレタン製歯付ベルトの製造方法。
【請求項８】
前記滑剤が油脂であることを特徴とする請求項７に記載のポリウレタン製歯付ベルトの製造方法。
【発明の詳細な説明】
【技術分野】
【０００１】
本発明は、ポリウレタン製歯付ベルト及びその製造方法に関するものである。
【背景技術】
【０００２】
複数のプーリ間に掛け渡される伝動ベルトの素材として、外観性に優れ、また摩耗屑を生じないという観点からポリウレタンエラストマーが広く使用されている。しかしながら、ポリウレタンエラストマーは、摩擦係数が高いため、そのまま伝動ベルトとして用いた場合、プーリに対するベルトの摺動性が悪く、且つ、大きな発音が生じるという問題があった。この問題を解決するために、従来より種々の技術が提案されてきており、例えば、下記特許文献１〜３に記載された技術がある。
【０００３】
特許文献１〜３に記載された技術では、ポリウレタンエラストマーに油脂等の滑剤の添加を行っている。ポリウレタンエラストマー中の滑剤がブリードにより、プーリとの接触面であるベルト表面に出てくる。この滑剤の作用によりベルト表面の摩擦係数を下げることで、プーリに対するベルトの摺動性を良くし、且つ発音を抑制している。
【先行技術文献】
【特許文献】
【０００４】
【特許文献１】特開平３−３４６号公報
【特許文献２】特開平５−１３３４４０号公報
【特許文献３】特開平１１−２６４４４７号公報
【発明の概要】
【発明が解決しようとする課題】
【０００５】
しかしながら、特許文献１〜３に記載された技術では、ベルト使用時において、ベルト表面に移行（ブリード）して滲み出た滑剤が、プーリとの接触によりすぐに離脱したり飛散するため、滑剤によるベルト表面の摩擦係数の低減効果が充分に得ることができず、プーリに対するベルトの摺動性、及び発音の抑制に対する改善の余地が残されていた。
【０００６】
そこで、本願発明は上記の問題を解決するためになされたものであり、その目的とするところは、プーリとの接触による滑剤（油脂）のベルト表面からの離脱や飛散を抑制することで、長時間の間、ベルト表面の摩擦係数を低減することができ、且つ、プーリに対するベルトの摺動性及び発音の抑制を向上させることができるポリウレタン製歯付ベルト及びその製造方法を提供することにある。
【課題を解決するための手段】
【０００７】
上記課題を解決するために、本発明のポリウレタン製歯付ベルトは、滑剤が添加されたポリウレタンエラストマーからなるベルト本体を有し、複数のプーリ間に掛け渡され、前記ベルト本体における、前記プーリとの接触面であるベルト表面には、前記プーリの歯部と係合される複数の歯部がベルト長手方向に沿って配置されているポリウレタン製歯付ベルトであって、前記ベルト表面は、当該ベルト表面の長手方向及び幅方向にわたって起伏を繰り返す多数の微細な凹凸部を有する粗面であり、摩擦係数の低減と金型からの脱型性のために当該ベルト表面の算術平均粗さを４〜２５μｍとしたことを特徴とする。
【０００８】
上記の構成によれば、常時、ベルト表面に移行（ブリード）して滲み出た滑剤は、プーリとの接触面であるベルト表面の凹凸部の凹部に入り込んで収容されることとなる。これにより、ベルト使用時における、プーリとの接触による滑剤のベルト表面からの離脱や飛散を抑制することができるので、ベルトを長時間使用したとしても、滑剤の作用によりベルト表面の摩擦係数を低く維持することができ、その結果、長時間にわたってプーリに対するベルトの摺動性及び発音の抑制を向上させることができる。
【０００９】
本発明のポリウレタン製歯付ベルトにおいては、前記ベルト表面が有する前記凹凸部の凹部には、前記ベルト表面に移行した前記滑剤が収容されていることが好ましい。
【００１０】
また、本発明のポリウレタン製歯付ベルトにおいて、前記滑剤は油脂であることが好ましい。
【００１１】
また、本発明のポリウレタン製歯付ベルトにおいて、前記油脂の平均分子量が５００以上２０００以下の範囲であることが好ましい。上記の構成によれば、油脂の平均分子量が５００以上２０００以下の範囲であるため、ポリウレタンエラストマー内の油脂が、このポリウレタンエラストマー内において適度な速度でベルト表面に向けて移動してベルト表面に出て、ベルト表面の凹凸部の凹部に入り込んで収容されることになるため、長時間にわたって油脂の作用によりベルト表面の摩擦係数を低く維持することができ、その結果、プーリに対するベルトの摺動性及び発音の抑制を更に向上させることができる。
【００１２】
また、本発明のポリウレタン製歯付ベルトにおいて、前記油脂がラードであることが好ましい。
【００１３】
また、本発明のポリウレタン製歯付ベルトにおいて、前記油脂が、５０℃以上８０℃以下の融点を有する硬化油であることが好ましい。上記の構成によれば、使用時にベルト本体の温度が約５０℃程度まで上昇した際、油脂は部分的に流動して、ベルトの表面に移行しやすい。
【００１４】
また、本発明のポリウレタン製歯付ベルトの製造方法は、滑剤が添加されたポリウレタンエラストマーからなるベルト本体を有し、複数のプーリ間に掛け渡され、前記ベルト本体における、前記プーリとの接触面であるベルト表面には、前記プーリの歯部と係合される複数の歯部がベルト長手方向に沿って配置されているポリウレタン製歯付ベルトの製造方法であって、ウレタンプレポリマーに滑剤及び硬化剤を配合してベルト材料を生成する第１工程と、内型と外型とを有し、且つ、この内型の外周面が、前記ベルト本体の前記複数の歯部を形成する複数の歯部形成部を有すると共に、当該外周面の周方向及び幅方向にわたって起伏を繰り返す多数の微細な凹凸部を有する粗面であり、ベルト表面の摩擦係数の低減と金型からの脱型性のためにこの外周面の算術平均粗さを４〜２５μｍとした金型に、前記ベルト材料を注型する第２工程と、前記ベルト材料を固化させて、前記内型の外周面の前記歯部形成部と前記凹凸部の形状をベルト表面に転写した後、前記ベルト表面の算術平均粗さが４〜２５μｍである前記ベルト本体を脱型する第３工程とを備えていることを特徴とする。
【００１５】
上記の構成によれば、ベルト本体が、滑剤が添加されたポリウレタンエラストマーからなり、且つ、プーリとの接触面であるベルト表面が、ベルト表面の長手方向及び幅方向にわたって起伏を繰り返す多数の微細な凹凸部を有する粗面であり、このベルト表面の算術平均粗さが４〜２５μｍであるポリウレタン製歯付ベルトを製造することができる。
【００１６】
また、本発明のポリウレタン製歯付ベルトの製造方法において、前記滑剤は油脂であることが好ましい。
【発明の効果】
【００１７】
長時間にわたって、ベルト表面の摩擦係数の低減することができ、且つ、プーリに対するベルトの摺動性及び発音の抑制を向上させることができる。
【図面の簡単な説明】
【００１８】
【図１】本発明の第１実施形態に係るポリウレタン製伝動ベルトの部分斜視図である。
【図２】金型の斜視図である。
【図３】（ａ）は、図２に示した金型のＸ面での断面図であり、（ｂ）は、図２に示した金型の横断面図である。
【図４】本発明の第２実施形態に係るポリウレタン製伝動ベルトの部分斜視図である。
【図５】実施例１〜５および比較例３、５の算術平均粗さと摩擦係数との関係を示すグラフである。
【発明を実施するための形態】
【００１９】
＜第１実施形態＞
次に、本発明の第１実施形態について図面を参照して説明する。
本発明に係るポリウレタン製伝動ベルトは、複数のプーリ間に掛け渡されて、これらのプーリとの間で動力伝達を行う伝動ベルトである。なお、ここでは、本発明に係るポリウレタン製伝動ベルトが歯付ベルトに適用されている例について説明するが、本発明に係るポリウレタン製伝動ベルトは、平ベルトやＶリブドベルト等の摩擦伝動ベルトや、その他の伝動ベルトについても適用することができる。
【００２０】
（ベルトの構成）
図１に示すように、本実施形態の歯付ベルト１は、ベルト本体２と、ベルト本体２内にベルト長手方向に沿って埋設された複数の心線７とを有する。心線７の材質は特に限定されるものではないが、炭素繊維、アラミド繊維、ガラス繊維、スチールコード等からなる低伸度、高弾性率のロープなどを用いることができる。また、ベルト本体２における、プーリと接触するベルト表面３には、プーリの歯部と係合される複数の歯部４がベルト長手方向に沿って所定間隔で配置されている。
【００２１】
（ベルト本体２）
ベルト本体２は、油脂（滑剤）５が添加されたポリウレタンエラストマー（ポリウレタン弾性体）から構成される。この油脂（滑剤）５は、ベルト表面３に移行してベルト表面３の摩擦係数を低減させるために、ポリウレタンエラストマーに添加されている。本実施形態では、特に滑剤として油脂を用いた態様を説明するが、滑剤は油脂に限定されるものではなく、本発明の効果を損なわない範囲で、一般に用いられる滑剤（例えば脂肪酸アマイド等）を適宜選択して使用することができる。
【００２２】
また、本実施形態におけるポリウレタンエラストマーは、イソシアネート基末端ウレタンプレポリマーに、硬化剤や可塑剤等を配合した材料から得ることができる。硬化剤の種類は特に限定されないが、例えばエチレングリコール、１，３−プロパンジオール、１，４−ブタンジオール等のポリオール化合物、１級アミン、２級アミン、３級アミンのアミン化合物等が挙げられる。また、使用する可塑剤としては、例えば、ジ−２−エチルヘキシルフタレート、ジオクチルフタレート、ジブチルフタレート、ジエチルフタレート、ジイソデシルフタレート等のフタル酸ジエステル、ジオクチルアジペート、ジイソデシルアジペート等のアジピン酸ジエステル、かかるアジピン酸ジエステル以外の脂肪族二塩基酸エステルなどの二塩基酸エステル、リン酸エステル、芳香族カルボン酸エステル、エポキシ系可塑剤、およびポリエステル系可塑剤などが挙げられる。これらの硬化剤や可塑剤は、それぞれ単独でまたは２種類以上を組み合わせて用いることができる。
【００２３】
イソシアネート基末端ウレタンプレポリマーは、ポリイソシアネート化合物のイソシアネート基が、ポリオールのヒドロキシル基に対してモル比で過剰になるように反応を行うことにより得ることができる。本実施形熊のイソシアネート基末端ウレタンプレポリマーは、イソシアネート基をウレタンプレポリマー分子鎖中に少なくとも２以上有するものであれば、特に限定されない。イソシアネート基のウレタンプレポリマー分子鎖中の位置も特に限定はされず、ウレタンプレポリマー分子鎖主鎖末端にあってもよいし、側鎖末端にあってもよい。
【００２４】
上記ポリオール化合物としては、具体的には、ポリエチレングリコール、ポリプロピレングリコール、ポリテトラメチレンエーテルグリコール等のポリエーテルポリオール類、アジピン酸、セバシン酸、イタコン酸、無水マレイン酸、テレフタル酸、イソフタル酸、フマル酸、琥珀酸、蓚酸、マロン酸、グルタル酸、ピメリン酸、スベリン酸、アゼライン酸等のジカルボン酸類とエチレングリコール、ジエチレングリコール、プロピレングリコール、１，４−ブタンジオール、１，６−ヘキサンジオール、ネオペンチルグリコール、１，２−プロパンジオール、１，３−プロパンジオール、１，９−ノナンジオール、３−メチルー１，５−ペンタンジオール、トリプロピレングリコール、トリメチロールプロパン、グリセリン等のポリオール化合物とを反応させて得られるポリエステルポリオール類、ポリカプロラクトンポリオール、ポリーβ−メチルーδ−バレロラクトン等のポリラクトン系ポリエステルポリオール類等が挙げられる。
【００２５】
また、上記イソシアネートとしては、２，４−トリレンジイソシアネート、２，６−トリレンジイソシアネート、４，４’−ジフェニルメタンジイソシアネート、１，５’−ナフテンジイソシアネート、トリジンジイソシアネート、ジフェニルメチルメタンジイソシアネート、テトラアルキルジフェニルメタンジイソシアネート、４，４’−ジベンジルジイソシアネート、１，３−フェニレンジイソシアネート等が挙げられる。
【００２６】
（凹凸部６）
ベルト本体２のベルト表面３は、このベルト表面３の長手方向及び幅方向にわたって起伏を繰り返す多数の微細な凹凸部６を有する粗面（いわゆる梨地面）である。ポリウレタンエラストマーに添加された油脂５は、ポリウレタンエラストマーの軟質のセグメント中を通過して、ベルト表面３に移行し、この凹凸部６の凹部６ａに収容されることになる。このようにベルト表面３に移行した油脂５は凹凸部６の凹部６ａに収容されることになるので、ベルト使用時における、プーリとの接触による油脂５のベルト表面３からの離脱や飛散を抑制することができ、長時間使用したとしても、油脂の作用によりベルト表面３の摩擦係数を低く維持することができるので、その結果、長時間の間、プーリに対するベルトの摺動性を良くすることができ、且つ発音を抑制することができる。
【００２７】
ベルト表面３の摩擦係数は、下記の方法により歯付ベルト１と同材料のシート体で測定したとき、例えば０．２１〜０．３２の範囲が好ましく、より好ましくは０．２１〜０．３の範囲である。摩擦係数が０．２１未満では、ベルト走行時の発音が小さくなる反面、ベルト成形体の金型からの脱型性が悪くなることがある。一方、摩擦係数が０．３２を超えると、ベルト走行時の発音が大きくなることがある。
【００２８】
上記摩擦係数の測定方法は、ＪＩＳ Ｋ７１２５−１９９９「プラスチック・フィルムおよびシート摩擦係数試験方法」に準拠して行う。試験体（シート体）を、この試験体と同じ材質からなる相手材（固定）の上に設置して、試験体の上に直径３８ｍｍ、質量２００ｇ（垂直抗力Ｎ）のハードクロムメッキ製円柱形のウェートを載せた後、試験体を速度１０ｍｍ／ｍｉｎで引っ張る。そして、滑り始めた際の荷重（摩擦力Ｆ）をロードセルで測定し、この摩擦力Ｆから摩擦係数μ（μ＝Ｆ／Ｎ）を算出する。
【００２９】
また、ベルト走行時の発音は、歯付ベルト１で下記の発音試験を行ったとき、８０〜９０ｄＢが好ましい。
【００３０】
上記発音試験は、試験体となる歯付ベルトを駆動プーリ（歯数：２４歯）および従動プーリ（歯数：２４歯）間に掛け渡してベルトに所定の張力を与え、駆動プーリをＤＣモータで回転数１２００ｒｐｍ、従動プーリを負荷２５．０Ｎ・ｍで回転させる。そして、両プーリの中央付近でベルトの張り側から２０ｍｍ離れた位置にマイクを配置して、発音を測定する。
【００３１】
歯付ベルト１が大型の機械装置の駆動装置に装着され、高負荷条件下で走行する場合には、歯部４のピッチのズレ、歯部４の変形が大きくなって歯部４の表面（ベルト表面３）の磨耗が促進されるが、心線７として炭素繊維やアラミド繊維に代表される高弾性率の心線を使用すれば、このような問題が解消されて、長期にわたって凹凸部６が維持され、より一段とプーリに対するベルトの摺動性及び発音の抑制が向上する。
【００３２】
このベルト表面３の算術平均粗さ（Ｒａ）は、４〜２５μｍの範囲に設定されている。ベルト表面３の算術平均粗さ（Ｒａ）の下限を４μｍとした理由は、４μｍ未満になると凹凸部６の大きさが小さくなりすぎて、凹部６ａに油脂を充分に溜めることができなくなり、その結果、ベルト使用時における、プーリとの接触による油脂５のベルト表面３からの離脱や飛散を充分に抑制することができなくなるからである。また、ベルト表面３の算術平均粗さ（Ｒａ）の上限を２５μｍとした理由は、２５μｍより大きくなると、凹凸部６の大きさが大きくなりすぎて、脱型性が悪化するからである。
【００３３】
上記の算術平均粗さ（Ｒａ）は、ＪＩＳ Ｂ０６０１−２００１「表面粗さ一定義及び表示」に準拠し測定して得られる値である。ベルト表面を表面粗さ測定器サーブテスト５００（Ｍｉｔｕｔｏｙｏ社製）で測定し、カットオフ値を２．５ｍｍ、送り速度２．０ｍｍ／秒として表面粗さのチャートを描かせ、評価長さＬ（Ｌ＝１２．５ｍ）の部分を抜き取り、その抜き取り部分の中心線（平均線）をＸ軸、縦方向をＹ軸として粗さ曲線をＹ＝ｆ（Ｘ）で表わしたとき、下記の数式１で得られた値（μｍ単位に換算した値）を算術平均粗さ（Ｒａ）としている。
【００３４】
（数式１）
0005846869.tif 000002
【００３５】
（油脂５）
油脂５は、上記したように、ベルト表面３に移行して、ベルト表面３の摩擦係数を下げる。ここで、油脂とは、炭素数の多い脂肪酸（高級脂肪酸）とグリセリンとのエステルをいう。油脂５の種類としては、動物性固体脂では例えばラード（豚脂）や牛脂等があり、植物性固体脂ではヤシ油等がある。また、一般に滑剤として使用される脂肪酸アマイドを油脂と併用してもよい。
【００３６】
油脂５は、例えば、平均分子量が５００以上２０００以下の範囲の油脂を用いることが好ましい。油脂５の平均分子量の下限を５００とした理由は、５００未満の場合には、油脂がポリウレタンエラストマーの軟質のセグメント中を速い速度で移動しやすくなるため、短期間のうちにポリウレタンエラストマー中にある油脂が消費されてしまうことがあるからである。また、油脂５の平均分子量の上限を２０００とした理由は、平均分子量が２０００より大きくなれば、油脂がポリウレタンエラストマーの軟質のセグメント中をゆっくりとした速度で移動するため、油脂の効果が早期に出現しにくくなり、その結果、発音が生じることがあるからである。ラード（飽和脂肪酸を多く含むトリグリセリド）は平均分子量が８００程度であり、ポリウレタンエラストマーの軟質のセグメント中を適度な速度で通過し、ベルト表面に移行するため、持続性のある油脂として好ましく、また、配合コスト、作業性の面から考慮しても好ましい。
【００３７】
また、油脂５の他の例として、融点が５０℃以上８０℃以下の油脂（硬化油）を用いてもよい。このような融点を有する油脂を用いることにより、使用時にベルト本体の温度が約５０℃程度まで上昇した際、油脂は部分的に流動して、ベルトの表面に移行しやすい。融点５０〜８０℃の油脂（硬化油）としては、例えば、大豆硬化油、大豆極度硬化油、菜種硬化油、菜種極度硬化油などの植物油から誘導される硬化油と、牛脂硬化油、牛脂極度硬化油、豚脂硬化油、豚脂極度硬化油、馬脂硬化油、馬脂極度硬化油、鯨油硬化油、鯨油極度硬化油などの動物油から誘導される硬化油が挙げられる。これらの硬化油のうち、牛脂硬化油又は牛脂極度硬化油、大豆硬化油又は大豆極度硬化油、菜種硬化油又は菜種極度硬化油などが汎用されている。
【００３８】
油脂５をイソシアネート基末端ウレタンプレポリマーに添加する方法としては、例えば、油脂５の融点（例えばラードの場合、３０〜３８℃）以上の温度で油脂を加熱して液体状にした上で、イソシアネート基末端ウレタンプレポリマーに添加し撹絆した後さらに硬化剤を混合し撹絆して、後述の金型３０に注型する方法がある。
【００３９】
油脂５の添加量としては、本実施形態のように歯付ベルトにあっては、ポリウレタン１００質量部に対して０．５〜１０質量部の油脂５を添加するのが好ましい。この理由は、油脂５の添加量が０．５質量部未満であると油脂５の効果が少なくて、発音を充分に抑制することができなくなるおそれがあり、また油脂５の添加量が１０質量部を超えるとポリウレタンエラストマーの物性が低下し、歯付ベルトとしての寿命が短くなるおそれがあるからである。
【００４０】
なお、ポリウレタン製伝動ベルトが、平ベルトやＶリブドベルト等の摩擦伝動ベルトの場合には、ポリウレタン１００質量部に対して０．５〜７質量部の油脂５を添加するのが好ましい。この理由は、油脂５の添加量が０．５質量部未満であると油脂５の効果が少なくて、発音を充分に抑制することができなくなるおそれがあり、また油脂５の添加量が７質量部を超えると高伝達力を要求される摩擦伝動ベルトにあっては、スリップが発生し所定の動力を伝達できなくなるおそれがあるからである。
【００４１】
（歯付ベルト１の製造方法）
次に、図２及び図３を参照しつつ、歯付ベルト１の製造方法を説明する。本実施形態では、金型３０にベルト材料を注型した後に硬化（固化）させて、ベルト成形体を作製し、このベルト成形体を切断して、複数の歯付ベルト１を製造している。以下、具体的に説明する。
【００４２】
（金型３０）
まず、歯付ベルトの製造に使用する金型３０の構造について説明する。金型３０は、図３及び図４に示すように、有底円筒状の外型３１と、この外型３１へ嵌挿する円柱状の内型３２とを有し、外型３１と内型３２との間にはベルト材料を充填させる空間部３３が形成されている。
【００４３】
内型３２の外周面３２ａには、ベルト本体２の歯部４を形成する歯部形成部３２ｂが周方向に沿って所定間隔で複数凹設されている。また、内型３２の外周面３２ａは、外周面３２ａの周方向及び幅方向にわたり起伏を繰り返す多数の微細な凹凸部３５を有する粗面（いわゆる梨地面）であり、その算術平均粗さ（Ｒａ）は、４〜２５μｍの範囲である。ベルト表面３の凹凸部６は、成形時においてこの内型３２の外周面３２ａの凹凸部３５から転写されることで形成される。
【００４４】
内型３２の外周面３２ａの金型表面処理（粗面処理）としては、ショットブラスト処理やケミカルエッチング処理等の方法が挙げられる。下記に、内型３２の外周面３２ａの粗面処理をショットブラスト処理により行う場合の条件を示す。
【００４５】
（ショットブラスト処理の条件）
噴射方式：直圧エアー式
噴射圧力：５〜１０ｋｇ／ｃｍ２
噴射距離：１０〜２０ｃｍ
噴射時間：６０〜１２０秒
噴射材  ：多角形状のスチールグリッド
噴射材硬度：Ｈｖ７９０〜９５０
噴射材寸法：（１）０．１７７〜０．７１０ｍｍ（ＪＩＳ Ｚ０３１１（２００４）に記載されたＧ−５０）・・・５〜１２μｍ（ブラスト面表面粗さ）
（２）１．００〜１．６８  ｍｍ（ＪＩＳ Ｚ０３１１（２００４）に記載されたＧ−１４０）・・・１２〜２０μｍ（ブラスト面表面粗さ）
【００４６】
続いて、上記で説明した金型３０を使用した歯付ベルト１の製造方法について説明する。
【００４７】
先ず、前もって心線７を螺旋状に巻き付けた内型３２を外型３１へ嵌挿する。
【００４８】
次に、ウレタンプレポリマーに油脂（滑剤）および硬化剤を配合してベルト材料を調整する（第１工程）。好ましくは、液状のイソシアネート基末端ウレタンプレポリマーに、溶融された油脂を添加して撹拌した後に、さらに硬化剤を混合して配合することで液状のベルト材料を調整する。
【００４９】
この液状のベルト材料を外型３１と内型３２との間に形成された空間部３３に注型する（第２工程）。なお、液状のベルト材料を注型してもよいし、軟化したベルト材料を注型してもよい。
【００５０】
そして、上記ベルト材料を固化させて、内型３２の外周面３２ａの凹凸部３５の形状をベルト表面に転写した後、脱型する（第３工程）。好ましくは、１００℃〜１２０℃程度の温度条件下で所定の時間をかけてベルト材料を架橋させて、硬化したら外型３１と内型３２とを分離し、金型３０からベルト成形体を脱型する。その後、ベルト成形体を所定幅にカットして、複数の歯付ベルト１に分ける。
【００５１】
以上の工程を経て、歯付ベルト１を製造することができる。
【００５２】
以上説明した本実施形態のポリウレタン製伝動ベルトによると、ベルト表面３に移行した油脂５は、プーリとの接触面であるベルト表面３の凹凸部６の凹部６ａに入り込んで収容されることになる。従って、ベルト使用時における、プーリとの接触による油脂５のベルト表面３からの離脱や飛散を抑制することができるので、その結果、ベルトを長時間使用したとしても、油脂５の作用によりベルト表面３の摩擦係数を低く維持することができ、その結果、長時間にわたって、プーリに対するベルトの摺動性及び発音の抑制を向上させることができる。
【００５３】
また、本実施形態によると、平均分子量が５００以上２０００以下の範囲の油脂５をポリウレタンエラストマーに添加した場合には、ポリウレタンエラストマー内の油脂５が、このポリウレタンエラストマー内において適度な速度でベルト表面３に向けて移動してベルト表面３に出て、ベルト表面３の凹凸部６の凹部６ａに入り込んで収容されることになるため、長時間にわたって、油脂５の作用によりベルト表面３の摩擦係数を低く維持することができ、その結果、プーリに対するベルトの摺動性及び発音の抑制を更に向上させることができる。
【００５４】
また、本実施形態によると、融点が５０℃以上８０℃以下の油脂５（硬化油）をポリウレタンエラストマーに添加した場合には、使用時にベルト本体の温度が約５０℃程度まで上昇した際、油脂は部分的に流動して、ベルトの表面に移行しやすい。
【００５５】
また、本実施形態によると、内型３２と外型３１を有し、且つ、この内型３２の外周面３２ａが、当該外周面３２ａの周方向及び幅方向にわたって起伏を繰り返す多数の微細な凹凸部３５を有する粗面であり、この外周面３２ａの算術平均粗さが４〜２５μｍである金型に、ベルト材料を注型してポリウレタン製伝動ベルトを製造しているため、プーリとの接触面であるベルト表面３が、ベルト表面３の長手方向及び幅方向にわたって起伏を繰り返す多数の微細な凹凸部６を有する粗面であり、このベルト表面３の算術平均粗さが４〜２５μｍであるポリウレタン製伝動ベルトを製造することができる。
【００５６】
＜第２実施形態＞
次に、本発明の第２実施形態について説明する。但し、第１実施形態と同様の構成を有するものについては、同じ符号を用いて適宜その説明を省略する。
【００５７】
図４に示すように、本実施形態の歯付ベルト２０１は、ベルト本体２０２と、ベルト本体２０２内にベルト長手方向に沿って埋設された複数の心線７と、ベルト本体２０２に一部が埋設された補強布２０８とを有する。第１実施形態と同様に、ベルト本体２０２は、油脂が添加されたポリウレタンエラストマー（ポリウレタン弾性体）で構成されている。また、ベルト本体２０２のベルト表面２０３には、プーリの歯部と係合される複数の歯部２０４がベルト長手方向に沿って所定間隔で配置されている。また、ベルト本体２０２のベルト表面２０３は、微細な凹凸部を多数有する粗面（いわゆる梨地面）となっており、ベルト表面２０３に移行した油脂は凹部内に収容される。
【００５８】
補強布２０８は、歯部２０４間の歯底面と、歯部２０４の動力伝達領域（心線位置から歯部２０４の先端に至るまでの高さＨとした場合に、心線位置から２／３Ｈ以内の領域）内に配置されている。補強布２０８は、動力伝達領域において、歯先側に膨らむように湾曲して配置され、動力伝達領域を補強している。なお、動力伝達領域は、プーリから大きな圧縮応力を受けて動力の伝達を担う領域である。
【００５９】
補強布２０８は、例えば長さ５〜６０ｍｍのポリエチレン、ポリプロピレン、ポリアミド、ポリエステル、アクリル、ガラス等の短繊維を素材として、ニードルパンチ等により成形した不織布であって、バインダー処理をしていないものが好ましい。バインダー処理をしない場合、補強布２０８の表面において、短繊維は起毛している。つまり、補強布２０８の表面に固着した短繊維は、その先端が補強布２０８の表面から離れて起き上がっている。また、補強布２０８を構成する短繊維の一部は、補強布２０８から分離して拡散している。これにより、短繊維が、動力伝達領域内にランダムに配置されており、動力伝達領域を補強している。
【００６０】
次に、歯付ベルト２０１の製造方法を説明する。
内型３２の外周面３２ａに、補強布２０８を配置して、その上から心線７を巻き付けた後、この内型３２を外型３１に嵌挿する。そして、第１実施形態で述べたベルト材料を外型３１と内型３２との間の空間部３３に充満させて、注型する。なお、ここでは、液状のベルト材料を注型してもよく、軟化したベルト材料を注型してもよい。その後、所定時間、所定温度で加熱してベルト材料を架橋して硬化させた後、脱型し、得られたベルト成形体を所定幅にカットして、複数の歯付ベルト２０１とする。
【００６１】
本実施形態の歯付ベルト２０１によると、補強布２０８および補強布２０８から分離した短繊維によって、歯部２０４の動力伝達領域を補強することができる。その結果、歯部２０４の根元部において亀裂が発生するのを防止することができる。その他、第１実施形態と同様の効果を得ることができる。
【００６２】
以上、本発明の実施形態について図面に基づいて説明したが、具体的な構成は、これらの実施形態及び実施例に限定されるものでないと考えられるべきである。本発明の範囲は、上記した実施形態及び後述する実施例の説明だけではなく特許請求の範囲によって示され、さらに特許請求の範囲と均等の意味および範囲内でのすべての変更が含まれる。
【実施例】
【００６３】
本発明の効果を確認するために、実施例（実施例１〜１０）及び比較例（比較例１〜５）のシート状の試験体について、摩擦係数試験を行った。また、これらの試験体を作成する際に、脱型性を調べた。
【００６４】
１００℃に予備加熱された平坦な金型（１００ｍｍ×１００ｍｍ×深さ２ｍｍ）に液状のベルト材料を注型し、１００℃〜１２０℃程度の温度条件下で所定の時間をかけて架橋させて硬化させた後に脱型してシートを作成し、このシートを２０ｍｍ×２０ｍｍにカットして得られたシート体を試験体とした。シート体の厚みは、２ｍｍである。
【００６５】
実施例１〜５及び比較例３、５の液状ベルト材料としては、ポリエーテル系ウレタンプレポリマー（Ｃｈｅｍｔｕｒa社製  Ａｄｉｐｒｅｎｅ−ＬＦ９５０Ａ）１００質量部に、硬化剤として３，３’−ジクロロ‐４，４’−ジアミノジフェニルメタン１３質量部、油脂としてラードを１０質量部、その他、可塑剤としてジオクチルフラレート１０質量部を配合した液状のポリウレタン原料（６０℃に温度調節）を用いた。
また、実施例６〜１０の液状ベルト材料には、油脂として、ラードに代えて牛脂硬化油（日油株式会社製、融点５４℃、ヨウ素価２３．５）を使用し、それ以外は、実施例１〜５及び比較例３、５の液状のポリウレタン原料と同様とした。
また、比較例１、２、４の液状ベルト材料としては、実施例１〜５及び比較例３、５の液状のポリウレタン原料からラード（油脂）を除去したものを用いた。
【００６６】
また、実施例１〜１０及び比較例１、２、５では、金型として、内面がショットブラスト処理で粗面化されて、表１に示す算術平均粗さ（Ｒａ）となっているものを使用した。
また、比較例３、４では、金型として、内面がショットブラスト処理されておらず、表１に示す算術平均粗さ（Ｒａ）になっているものを使用した。
各実施例及び各比較例のシート体の表面の算術平均粗さ（Ｒａ）は、表１に示す金型の内面の算術平均粗さとほぼ同じであった。算術平均粗さ（Ｒａ）は、ＪＩＳ Ｂ０６０１−１９９４「表面粗さ一定義及び表示」に準拠して測定して得られた値であって、具体的な測定方法は、上記実施形態で述べた方法と同じである。なお、表１には、各実施例及び各比較例の油脂の有無も表示している。
【００６７】
【表１】
0005846869.tif 000003
【００６８】
（脱型性）
上述のシートを金型から脱型する際の剥離容易性を評価して、その結果を表１に示した。シートが伸びることなく容易に剥離できた場合には○と評価し、シートが伸びながら剥離した場合には△と評価した。
【００６９】
（摩擦係数試験）
摩擦係数試験は、ＪＩＳ Ｋ７１２５−１９９９「プラスチック・フィルムおよびシート摩擦係数試験方法」に準拠して行った。具体的には、第１実施形態で述べた摩擦係数試験の手順と同じである。なお、試験体の重量は、１．４ｇであった。算出した摩擦係数も表１に示す。また、実施例１〜５及び比較例３、５について、表面の算術平均粗さ（Ｒａ）と摩擦係数μとの関係を、図５のグラフに示す。
【００７０】
表１に示す結果から、表面の算術平均粗さ（Ｒａ）を２４μｍ以下にすることで、金型からの脱型性が良好となることがわかる。また、表１および図５に示すように、油脂を添加すると共に、表面の算術平均粗さ（Ｒａ）を５．４μｍ以上にすることで、摩擦係数を０．３２未満と低くできることがわかる。
【００７１】
さらに本発明の効果を確認するために、実施例１１、１２の歯付ベルトについて、摩擦係数試験と、発音試験を行った。
【００７２】
実施例１１、１２の歯付ベルトは、上述の第２実施形態と同様に補強布を有するものであって、図２および図３に示す金型３０を用いて以下の手順で作成した。
内型３２の外周面３２ａに補強布を装着し、その上から心線を巻き付けた後、この内型３２を外型３１に挿入し、その後、液状のベルト材料を内型３２と外型３１の間の空間部３３に充満させて、架橋により硬化させた後、脱型した。そして、得られたスリーブ状のベルト成形体を幅１５ｍｍにカットして、得られた歯付ベルト（ベルトサイズＳ８Ｍ５６０）を試験体とした。
【００７３】
実施例１１、１２の補強布としては、ニードルパンチにより成形され、バインダー処理がされていない６．６ナイロン繊維からなる筒状の不織布を用いた。不織布の厚さは１．３ｍｍである。また、この不織布は、芯部と表面部とからなり、芯部の目付量が３０ｇ／ｍ2 、各表面部の目付量が７０ｇ／ｍ2 である。
【００７４】
実施例１１の心線としては、炭素繊維からなる無撚のマルチフィラメント糸（東レ株式会社製、品番「Ｔ７００ＧＣ・６Ｋ・３１Ｅ」、繊度４３００デニール）を使用した。
また、実施例１２の心線としては、アラミド繊維の撚り糸（帝人株式会社製、商品名「テクノーラ」）を使用した。
実施例１１、１２の液状のベルト材料は、上述の実施例６〜１０と同様のものを用いた。
【００７５】
また、実施例１１、１２の金型としては、内型３２の外周面３２ａがショットブラスト処理で粗面化されて、表２に示す算術平均粗さ（Ｒａ）となっているものを使用した。
歯付ベルト（試験体）の歯部表面の算術平均粗さ（Ｒａ）は、表２に示す内型の外周面の算術平均粗さとほぼ同じであった。
【００７６】
【表２】
0005846869.tif 000004
【００７７】
（摩擦係数試験）
摩擦係数試験は、走行試験を７２時間行った後に行った。走行試験は、試験体（歯付ベルト）を駆動プーリ（歯数：２４歯）及び従動プーリ（歯数：２４歯）間に掛け渡してベルトに所定の張力を与え、駆動プーリをＤＣモータで回転数３６００ｒｐｍ、従動プーリを負荷２５．０Ｎ・ｍで回転させた。
摩擦係数試験は、上記走行試験後の試験体（歯付ベルト、１．６ｇ）を、この試験体と同じ材質からなり、３つの溝部を有するベルト体（固定）の上に設置してそれぞれのベルトの歯部と溝部とを嵌合させた状態にして、試験体の上に直径３８ｍｍ、質量２００ｇ（垂直抗力Ｎ）のハードクロムメッキ製円柱形のウエートを載せた後、試験体を速度１０ｍｍ／ｍｉｎで引っ張った。そして、滑り始めた際の荷重（摩擦力Ｆ）をロードセルで測定し、この摩擦力Ｆから摩擦係数μ（μ＝Ｆ／Ｎ）を算出した。その結果も表２に示す。
【００７８】
（発音試験）
発音試験は、第１実施形態で述べた発音試験の手順と同じである。測定結果を表２に示す。
【００７９】
表２に示す結果から、心線の材料として、炭素繊維を使用した場合、アラミド繊維を使用した場合に比べて、摩擦係数を低くすることができ、且つ、発音を抑制できることがわかる。
【符号の説明】
【００８０】
１、２０１  歯付ベルト（ポリウレタン製伝動ベルト）
２、２０２  ベルト本体
３、２０３  ベルト表面
４、２０４  歯部
５  油脂
６  凹凸部
６ａ  凹部
７  心線
３０  金型
３１  外型
３２  内型
３２ａ  内型の外周面
３２ｂ  歯部形成部
３３  空間部
３５  凹凸部
２０８  補強布
【図１】
0005846869.tif 000005
【図２】
0005846869.tif 000006
【図３】
0005846869.tif 000007
【図４】
0005846869.tif 000008
【図５】
0005846869.tif 000009